"熱可塑性ポリマーの水性分散液の製造方法であって、当該熱可塑性ポリマーは、ポリマー骨格中に多数のエステル基及び/又はカーボネート基を有するものであり、当該熱可塑性ポリマーは、酸価が5mgKOH/g未満であり、かつ180°Cでゼロ剪断粘度η0が、少なくとも60Pasであり、ここで少なくとも99質量がポリマーから成る前記ポリマーの組成物を、ポリマーの溶融温度又は軟化温度より高い温度で、少なくとも1種の界面活性物質を含有する水性分散媒体に導入し、ここで得られるポリマーの水性エマルジョンを急冷する、前記製造方法において、前記水性分散媒体へのポリマーの導入を、ローターステーターミキサーを少なくとも1つ有する混合装置で行う、前記製造方法。前記ローターステーターミキサーが、キャビテーション力を発生させるための手段を有する、請求項1に記載の製造方法。前記ローターステーターミキサーが、クラウンギア式分散機である、請求項1又は2に記載の製造方法。前記クラウンギア式分散機が、同心円状の円錐台状スペースを有する円錐形ステーターと、同様に同心円状の円錐形ローターとを有し、ここで前記ローターは、前記ステーターの円錐台状作業空間に突出しており、これにより環状の作業空間が形成され、この空間内で、ローター側とステーター側に、それぞれ1つ又は複数の同軸クラウンギアの形で、ローターとステーターにそれぞれ配置されている歯が突出しており、前記クラウンギアが相互に噛合する、請求項3に記載の製造方法。前記混合装置が、相互に直列接続された複数のローターステーターミキサーを有する、請求項1から4までのいずれか1項に記載の製造方法。少なくとも99質量がポリマーから成る熱可塑性ポリマーの組成物を、ポリマーの溶融温度又は軟化温度より高い温度で、第一のローターステーターミキサー内で水性分散媒体の部分量と混合し、ここで得られるポリエステルの水性エマルジョンを、同じローターステーターミキサー内、又は別の1つ以上のローターステーターミキサー内で、別の水性分散媒体と混合する、請求項5に記載の製造方法。相互に直列接続されたローターステーターミキサーの最初のミキサーにおける混合温度が、相互に直列接続されたローターステーターミキサーの最後のミキサーにおける温度を、少なくとも20K上回っている、請求項6に記載の製造方法。水性分散媒体への溶融物の導入を、ポリマーの溶融温度又は軟化温度を少なくとも20K上回る温度で行う、請求項1から7までのいずれか1項に記載の製造方法。前記ポリマーが、ポリエステル、ポリエーテルエステル、ポリエステルアミド、ポリカーボネート、及びこれらの混合物の群から選択される、請求項1から8までのいずれか1項に記載の製造方法。前記ポリマーが、脂肪族ポリエステル、脂肪族コポリエステル、脂肪族芳香族コポリエステル、及びこれらの混合物の群から選択される、請求項9に記載の製造方法。前記ポリマーがポリエステルであり、当該ポリエステルが、実質的に以下のa~d:a以下のa1及びa2から成る少なくとも1種のジカルボン酸成分Aa1少なくとも1種の脂肪族若しくは脂環式ジカルボン酸、又はこれらのエステル形成性誘導体、又はこれらの混合物、及びa2任意で、1種以上の芳香族ジカルボン酸、又はこれらのエステル形成性誘導体、又はこれらの混合物b脂肪族及び脂環式ジオール、及びこれらの混合物から選択される、少なくとも1種のジオール成分B、c任意で、カルボン酸基又はヒドロキシ基と反応して結合を形成する1種以上のさらなる二官能性化合物C、及びd任意で、カルボン酸基又はヒドロキシ基と反応して結合を形成する、官能性が少なくとも3の1種以上の化合物D、から構成されており、ここで前記化合物a1、a2、B、C、及びDは、1個以上のスルホン酸基を有する化合物を、成分Aの化合物の全量に対して3mol以下、含有し、ここで成分A対成分Bのモル比は、0.4:1~1:1の範囲であり、成分A及びBがポリエステルの少なくとも80質量を占める、前記製造方法。前記ポリマーがポリエステルであり、当該ポリエステルが、実質的に以下のa~d:a以下のa1及びa2から成る少なくとも1種のジカルボン酸成分Aa1少なくとも1種の脂肪族若しくは脂環式ジカルボン酸、又はこれらのエステル形成性誘導体、又はこれらの混合物、35~90mol及びa21種以上の芳香族ジカルボン酸、若しくはこれらのエステル形成性誘導体、又はこれらの混合物、10~65mol、b脂肪族及び脂環式ジオール、及びこれらの混合物から選択される少なくとも1種のジオール成分B、成分a1及びa2の全量に対して98~102mol、cカルボン酸基又はヒドロキシ基と反応して結合を形成する、1種以上のさらなる二官能性化合物C、ポリエステルの全質量に対して0~2質量、及びdカルボン酸基又はヒドロキシ基と反応して結合を形成する、官能性が少なくとも3の1種以上の化合物D、ポリエステルの全質量に対して0~2質量、から構成されており、ここで芳香族ジカルボン酸a2は、スルホン酸基を1個以上有する芳香族ジカルボン酸を含有可能な化合物を、成分Aの化合物の全量に対して最大3mol含有する、請求項11に記載の製造方法。前記化合物a1、a2、B、C、及びDが、スルホン酸基を1個以上有する化合物を含有しない、請求項10、11、又は12に記載の製造方法。芳香族ジカルボン酸a2が、スルホン酸基を1個以上有する化合物を、成分Aの化合物の全量に対して0.1~3mol含有する、請求項10、11、又は12に記載の製造方法。前記ポリマーが、連鎖延長されたポリエステルである、請求項10から14までのいずれか1項に記載の製造方法。前記ポリマーが、0.0005~1mol/kgの分岐度を有する、請求項1から15までのいずれか1項に記載の製造方法。ポリマーの数平均分子量が、5,000~1,000,000ドルトンの範囲である、請求項1から16までのいずれか1項に記載の製造方法。ポリマーの質量平均分子量が、10,000~5,000,000ドルトンの範囲である、請求項1から17までのいずれか1項に記載の製造方法。前記ポリマーは、180°Cでゼロ剪断粘度η0が60~10,000Pasの範囲である、請求項1から18までのいずれか1項に記載の製造方法。前記界面活性物質が、少なくとも1種の保護コロイドを含有する、請求項1から19までのいずれか1項に記載の製造方法。前記保護コロイドが、中性のOH基含有ポリマーから選択されている、請求項20に記載の製造方法。前記OH基含有ポリマーが、ポリビニルアルコール、部分鹸化されたポリビニルアセテート、ポリアルキレンオキシド、及び多糖類から選択されている、請求項21に記載の製造方法。前記保護コロイドが、芳香族結合されたスルホネート基をその塩の形で0.3~1.5mmol/g有する水溶性コポリエステルから選択されている、請求項20に記載の製造方法。前記界面活性物質が、スルフェート化されたオリゴC2~C3アルキレンオキシド基を有する少なくとも1種のアニオン性乳化剤を含有する、請求項1から23までのいずれか1項に記載の製造方法。前記水溶性分散媒体が、前記界面活性物質を0.5~20質量の濃度で含有する、請求項1から24までのいずれか1項に記載の製造方法。請求項1から25までのいずれか1項に記載の製造方法によって得られる、水性ポリマー分散液。分散されたポリマー粒子の形で、少なくとも1種の熱可塑性ポリマーを含有する水性ポリマー分散液であって、当該熱可塑性ポリマーは、ポリマー骨格中に多数のエステル基及び/又はカーボネート基を有し、当該熱可塑性ポリマーは、酸価が最大10mgKOH/gであり、かつ180°Cでゼロ剪断粘度η0が少なくとも60Pasであり、ここで前記分散液のポリマー粒子の少なくとも90質量は、光散乱法で測定した粒径が10μm未満である、前記水性ポリマー分散液。ブルックフィールドによる粘度20°Cが、2,000mPas以下である、請求項26又は27に記載の水性ポリマー分散液。請求項1から28までのいずれか1項に記載の水性ポリマー分散液を、被覆組成物中で結合剤として、紙用サイズ剤として、紙固化剤として、フリース物質用結合剤組成物として、接着剤において、遮蔽被覆を製造するために、又は作用物質を配合するために用いる使用。請求項1から28までのいずれか1項に記載の水性ポリマー分散液を、遮蔽被覆製造のために用いる使用。以下の成分a1~d:a1少なくとも1種の脂肪族ジカルボン酸、若しくはそのエステル形成性誘導体、又はこれらの混合物、成分a1及びa2の全量に対して60~80mol、a2テレフタル酸、若しくはそのエステル形成性誘導体、又はこれらの混合物、成分a1及びa2の全量に対して20~40mol、b1,3-プロパンジオール、及び1,4-ブタンジオール、及びこれらの混合物から選択される、少なくとも1種のジオール成分b、成分a1及びa2の全量に対して98~102mol、cカルボン酸基若しくはヒドロキシ基と反応して結合を形成する、1種以上のさらなる二官能性化合物C、ポリエステルの全質量に対して0~2質量、d官能性が少なくとも3であり、かつカルボン酸基又はヒドロキシ基と反応して結合を形成する、1種以上の化合物D、ポリエステルの全質量に対して0.1~2質量、を縮合生成物の形で含有する熱可塑性ポリエステルであって、成分a1、a2、及びbが、ポリエステルの96~99.8質量を占める、前記熱可塑性ポリエステル。前記化合物Dがグリセリンである、請求項31に記載の熱可塑性ポリエステル。前記化合物Cがジイソシアネートであり、ポリエステルの全質量に対して0.1~2質量を占める、請求項31又は32に記載の熱可塑性ポリエステル。前記成分a1が、コハク酸、アジピン酸、セバシン酸、アゼライン酸、ブラシル酸、及びこれらの混合物、並びにこれらのエステル形成性誘導体から選択されている、請求項31から33までのいずれか1項に記載の熱可塑性ポリエステル。前記成分a1が、アジピン酸、セバシン酸、及びこれらの混合物、並びにこれらのエステル形成性誘導体から選択されている、請求項34に記載の熱可塑性ポリエステル。酸価が5mgKOH/g未満であり、かつ180°Cでゼロ剪断粘度η0が少なくとも60Pasである、請求項31から35までのいずれか1項に記載の熱可塑性ポリエステル。請求項31から36までのいずれか1項に記載のポリエステルを少なくとも1種、分散されたポリマー粒子の形で含有する、水性ポリマー分散液。分散液のポリマー粒子の少なくとも90質量は、光散乱法で測定された粒径が10μm未満である、請求項37に記載の水性ポリマー分散液。ブルックフィールドによる粘度20°Cが、2,000mPas以下である、請求項37又は38に記載の水性ポリマー分散液。請求項37から39までのいずれか1項に記載の水性ポリマー分散液を、被覆組成物中の結合剤として、フリース物質用の結合組成物として、紙用サイズ剤として、紙固化剤として、接着剤において、遮蔽被覆を製造するために、又は作用物質を配合するために用いる使用。請求項37から39までのいずれか1項に記載の水性ポリマー分散液を、遮蔽被覆の製造に用いる使用。"